(57)【要約】【課題】成膜支持手段から剥離転写ロールを介して積層支持手段へセラミックシートを転写する際に、セラミックシートに大きな負荷をかけずに搬送でき、品質のよいセラミック積層体を製造すること。【解決手段】表面にセラミックシートＳが形成された成膜ロール１２と、成膜ロール１２に対してセラミックシートＳを間にして接触し、セラミックシートを成膜ロールから剥離する剥離転写ロール１４と、セラミックシートＳを間にして剥離転写ロールと接触し、剥離転写ロールからセラミックシートを剥離してそのセラミックシートを積層することにより、セラミック積層体を得る積層ロール１６とを備える。剥離転写ロール１４の外周部をセラミックシートに対する接着力が成膜ロール１２よりも大きくない弾性体１４ｂで構成し、成膜ロール１２と剥離転写ロール１４との接触位置に、弾性体１４ｂによるせん断変形により吸収できる速度差を与えた。【選択図】      図１
2015037127.tif 000002
【特許請求の範囲】
【請求項１】
表面上にセラミックシートが形成された成膜支持手段と、
前記セラミックシートを間にして前記成膜支持手段と接触し、前記セラミックシートを成膜支持手段から剥離する剥離転写ロールと、
前記セラミックシートを間にして前記剥離転写ロールと接触し、前記剥離転写ロールへ転写されたセラミックシートを前記剥離転写ロールから剥離すると共に、剥離したセラミックシートを積層することにより、前記セラミックシートの積層体を得る積層支持手段と、を備えるセラミック積層体の製造装置において、
前記剥離転写ロールの少なくとも外周部を、前記セラミックシートに対する接着力が前記成膜支持手段よりも大きくない弾性体で構成し、
前記成膜支持手段と前記剥離転写ロールとの接触位置に、前記弾性体によるせん断変形により吸収できる速度差を与えたことを特徴とする、セラミック積層体の製造装置。
【請求項２】
前記弾性体は、その表面が非粘着性で、かつ前記セラミックシートの厚みより小さい表面粗さＲａを有することを特徴とする、請求項１に記載のセラミック積層体の製造装置。
【請求項３】
前記成膜支持手段と前記剥離転写ロールとの接触位置における速度差を、前記成膜支持手段の接触位置における速度に対して１〜３％の範囲としたことを特徴とする、請求項１に記載のセラミック積層体の製造装置。
【請求項４】
前記成膜支持手段は、その外周面上に成膜装置によりセラミックスラリーが直接塗布され、かつ前記セラミックスラリーが乾燥されてセラミックシートが形成される成膜ロールを含むことを特徴とする、請求項１ないし３のいずれかに記載のセラミック積層体の製造装置。
【請求項５】
前記成膜支持手段は、連続状のキャリアフィルムと、このキャリアフィルムの内周面を支持するガイドロールとを含み、前記セラミックシートは前記キャリアフィルムの外周面上に形成され、前記ガイドロールと前記剥離転写ロールとが前記キャリアフィルムを間にして接触し、前記ガイドロールの周速と前記剥離転写ロールの周速とに前記弾性体によるせん断変形により吸収できる速度差を与えたことを特徴とする、請求項１ないし３のいずれかに記載のセラミック積層体の製造装置。
【請求項６】
成膜支持手段の表面にセラミックシートを形成する成膜形成工程と、
前記成膜支持手段に対して前記セラミックシートを介して剥離転写ロールを接触させることにより前記セラミックシートを前記成膜支持手段から剥離し、剥離した前記セラミックシートを剥離転写ロールの外周へ転写する剥離転写工程と、
前記剥離転写ロールに対して前記セラミックシートを介して積層支持手段を接触させることにより前記セラミックシートを前記剥離転写ロールから剥離し、剥離した前記セラミックシートを前記積層支持手段上に積層することによりセラミック積層体を形成する積層体形成工程と、を有するセラミック積層体の製造方法において、
前記剥離転写ロールの少なくとも外周部を、前記セラミックシートに対する接着力が前記成膜支持手段よりも大きくない弾性体で構成し、
前記成膜支持手段と前記剥離転写ロールとの接触位置に、前記弾性体によるせん断変形により吸収できる速度差を与えたことを特徴とするセラミック積層体の製造方法。
【発明の詳細な説明】
【技術分野】
【０００１】
本発明は、積層セラミックコンデンサなどの積層型電子部品の製造工程で用いられるセラミック積層体の製造装置及びその製造方法に関するものである。
【背景技術】
【０００２】
積層セラミックコンデンサを製造する場合、特許文献１のように、長尺なキャリアフィルムの上にセラミックグリーンシートを形成し、その上に内部電極を印刷し、セラミックグリーンシートを所望のサイズにカットしてキャリアフィルムから剥離すると共に、カットされたセラミックグリーンシートを複数層積層して積層体ブロックを形成する方法が一般的である。キャリアフィルムからセラミックグリーンシートを剥離する方法として、定盤上に吸引孔によってセラミックグリーンシートを支持するキャリアフィルムの下面を吸着保持すると共に、定盤の上方に多数の吸引孔を有する吸着ヘッドを設け、吸着ヘッドの吸引孔によってセラミックグリーンシートの上面を吸着した状態で吸着ヘッドを上昇させることで、セラミックグリーンシートをキャリアから剥離している。
【０００３】
しかしながら、定盤と吸着ヘッドとが共に平板状であるため、剥離モードは面剥離である。吸着ヘッドの吸引孔は所定の間隔をあけて設けられているので、吸引孔間のセラミックグリーンシートは保持されていない。そのため、セラミックグリーンシートが薄く強度が小さい場合、定盤上のキャリアフィルムからセラミックグリーンシートを剥離する途中で、吸引穴間のセラミックグリーンシートが破断する可能性がある。
【０００４】
特許文献２の図３には、効率的なセラミック積層体の製造装置が開示されている。この製造装置は、離型処理が施された成膜ロール上に成膜装置によりセラミックスラリーを薄膜状に塗布し、セラミックスラリーを乾燥装置により乾燥した上で、そのセラミックシートを剥離転写ロールに乗り移らせ、さらに剥離転写ロールから積層ロールへセラミックシートを転写することで、積層ロール上でセラミックシートを多層に積層している。積層ロール上では、電極形成装置により各セラミックシート上に電極を形成している。
【０００５】
特許文献２に記載の装置では、連続運転によりセラミックスラリーを成膜できるので、間欠的な成膜方法に比べて膜厚の安定領域が広くなり、品質及び量産性が向上すると共に、キャリアフイルムを使用せずに成膜、積層できるので、製造コストを低減できるという利点がある。また、積層ロール上にセラミックシートが積層されるに従い積層ロールの直径が増大するが、それに応じて剥離転写ロールの位置や圧力を調整できるので、積層体の品質を安定化させることができる。さらに、積層ロールが成膜ロールに直接接触しないので、積層ロールの加圧力が成膜ロールを傷つけるという問題を解消できる。
【先行技術文献】
【特許文献】
【０００６】
【特許文献１】特開２００２−２５４４２１号公報
【特許文献２】特開２０１１−２５８９２８号公報
【発明の概要】
【発明が解決しようとする課題】
【０００７】
特許文献２では、成膜ロールから剥離転写ロールにセラミックシートを確実に乗り移らせるために、成膜ロール上には離型処理が施され、剥離転写ロールには粘着手段又は吸着手段(吸引又は静電吸着)が設けられている。
【０００８】
ところが、剥離転写ロールに粘着手段を用いた場合には、その粘着力を適切に制御することが難しく、粘着力が強過ぎれば、セラミックシートを積層ロールへ円滑に転写できないし、逆に粘着力が弱過ぎると、成膜ロールからセラミックシートを円滑に剥離できない。
【０００９】
一方、剥離転写ロールとしてサクションロールのような吸着手段を用いると、保持力の制御は簡単であるが、キャリアフィルムによって支持されていないセラミックシートの表面を真空吸引するため、吸引孔を有しない領域でセラミックシートに延びが発生したり、吸引孔による吸引痕がセラミックシートの表面に残ることがあり、セラミック積層体の品質低下をもたらす可能性がある。特に、膜厚の小さい低強度のセラミックシートの場合、僅かな負荷でもセラミックシートが歪むので、真空吸引による吸着手段は採用しにくい。
【００１０】
そこで、本発明の目的は、成膜支持手段から剥離転写ロールを介して積層支持手段へセラミックシートを転写する際に、セラミックシートに大きな負荷をかけずに搬送でき、品質のよいセラミック積層体を製造できる、セラミック積層体の製造装置及び製造方法を提供することにある。
【課題を解決するための手段】
【００１１】
前記目的を達成するため、本発明にかかるセラミック積層体の製造装置は、表面上にセラミックシートが形成された成膜支持手段と、前記セラミックシートを間にして前記成膜支持手段と接触し、前記セラミックシートを成膜支持手段から剥離する剥離転写ロールと、前記セラミックシートを間にして前記剥離転写ロールと接触し、前記剥離転写ロールへ転写されたセラミックシートを前記剥離転写ロールから剥離すると共に、剥離したセラミックシートを積層することにより、前記セラミックシートの積層体を得る積層支持手段と、を備えるセラミック積層体の製造装置において、前記剥離転写ロールの少なくとも外周部を、前記セラミックシートに対する接着力が前記成膜支持手段よりも大きくない弾性体で構成し、前記成膜支持手段と前記剥離転写ロールとの接触位置に、前記弾性体によるせん断変形により吸収できる速度差を与えたことを特徴とするものである。
【００１２】
本発明にかかるセラミック積層体の製造方法は、成膜支持手段の表面にセラミックシートを形成する成膜形成工程と、前記成膜支持手段に対して前記セラミックシートを介して剥離転写ロールを接触させることにより前記セラミックシートを前記成膜支持手段から剥離し、剥離した前記セラミックシートを剥離転写ロールの外周へ転写する剥離転写工程と、前記剥離転写ロールに対して前記セラミックシートを介して積層支持手段を接触させることにより前記セラミックシートを前記剥離転写ロールから剥離し、剥離した前記セラミックシートを前記積層支持手段上に積層することによりセラミック積層体を形成する積層体形成工程と、を有するセラミック積層体の製造方法において、前記剥離転写ロールの少なくとも外周部を、前記セラミックシートに対する接着力が前記成膜支持手段よりも大きくない弾性体で構成し、前記成膜支持手段と前記剥離転写ロールとの接触位置に、前記弾性体によるせん断変形により吸収できる速度差を与えたことを特徴とするものである。ここで、「せん断変形」とは、弾性体の移動方向の変形のことである。弾性体が例えばロールの外周部に設けられている場合には、ロールの接線方向の変形のことを指す。
【００１３】
成膜支持手段上に形成されたセラミックシートは、成膜支持手段と剥離転写ロールとの接触位置まで搬送される。剥離転写ロールの周速度と成膜支持手段上のセラミックシートの搬送速度とをずらし、かつ剥離転写ロールの少なくとも外周部を弾性体で構成することで、セラミックシートと成膜支持手段の界面にせん断力を作用させ、せん断剥離モードでセラミックシートを成膜支持手段から剥離できる。成膜支持手段と剥離転写ロールとの速度差は、剥離転写ロールの弾性体のせん断変形により吸収できる程度の差であるので、セラミックシートに皺や破断が発生することがない。
【００１４】
成膜支持手段から剥離転写ロールに転写された後、再度、剥離転写ロールからセラミックシートを剥離する場合、剥離転写ロールが円筒状であるため、剥離モードは面剥離でなく線剥離である。剥離転写ロールの外周部に設けた弾性体は、セラミックシートに対する接着力が成膜支持手段よりも大きくないので、弾性体の接着力自体が小さく、剥離転写ロールから積層支持手段へセラミックシートを容易に転写できる。このようにして成膜支持手段から剥離転写ロールへ、さらに積層支持手段へとセラミックシートに負荷をかけずに転写できるので、これまで剥離が難しかった強度の低いセラミックシート（厚みが薄い、セラミックグリーンシート中の樹脂が少ない、セラミックグリーンシート中の樹脂の分子量が小さい）でも、剥離積層が可能である。そのため、高品質のセラミック積層体を得ることができる。
【００１５】
剥離転写ロールの外周部に設けられる弾性体は、その表面が非粘着性で、かつセラミックシートの厚みより小さい表面粗さＲａを有するものが望ましい。弾性体が粘着性を有する場合には、剥離転写ロールから積層支持手段へセラミックシートを転写しにくくなるからである。なお、非粘着性とは、セラミックシートに対して全く粘着性を有しない場合だけでなく、多少の粘着性を有してもよいが、成膜支持手段の粘着性より大きくない粘着力を有するものがよい。また、弾性体は所定の表面粗さＲａを有するので、成膜支持手段上のセラミックシートと剥離転写ロールとが接触する部分では、セラミックシートが弾性体の表面の凹凸に沿って変形し、セラミックシートとの接触面積が増大した状態で剥離転写ロールに接着する。そのため、弾性体の表面が非粘着性であっても、成膜支持手段から剥離転写ロール上へセラミックシートを確実に転写できる。なお、凹凸はセラミックシートの厚みより小さいので、セラミックシートを必要以上に大きく変形させず、歪みの発生を防止できる。
【００１６】
弾性体のせん断変形により吸収できる成膜支持手段と剥離転写ロールとの接触位置における速度差は、弾性体の厚み、弾性率、表面粗さによって変わる。以下のように、速度差の上限と下限とを決定できる。成膜支持手段より剥離転写ロールの速度が速い場合、速度差の上限は、シートが破断するかしないかにより決定できる。具体的には、速度差により発生する剥離転写ロールの弾性体の表面にかかるせん断力が、シートを破断させために必要な力（物性値）よりも大きくならないように設定すればよい。成膜支持手段より転写ロールの速度が遅い場合、速度の上限は剥離転写ロール上でシートに皺や弛みが大量に発生しないかにより決定できる。成膜支持手段より剥離転写ロールの速度が遅いと、剥離転写ロールにシートが過剰に供給され、剥離転写ロール上での行き場を失って剥離転写ロール上でシートに皺や弛みが発生する。このような皺や弛みは、せん断方向のシートの圧縮によりある程度は吸収できるが、それ以上になれば吸収しにくい。そこで、たとえばシートの圧縮率が１〜３％の範囲となるように速度差を設定すれば、シートの皺や弛みを許容できる。速度差の下限は、成膜支持手段から正常にシートを剥離できるかにより決定できる。具体的には、剥離転写ロールの弾性体の表面にかかるせん断力が、成膜支持手段上のシートの剥離力（剥離角度０°のときの値）よりも大きくなるように設定すればシートを剥離できる。
【００１７】
一例として、成膜支持手段と剥離転写ロールとの接触位置における速度差を、成膜支持手段の接触位置における速度に対して±１〜３％の範囲としてもよい。弾性体の厚みを大きくすれば、それだけ弾性体のせん断変形により速度差の吸収範囲が広くなるが、弾性体の厚みをあまり大きくすると、成膜支持手段と剥離転写ロールとの接触位置における弾性体の変形量が大きくなり、セラミックシートと弾性体の表面との接触面積が増大してセラミックシートと剥離転写ロールとの接着力が過大になる。そのため、セラミックシートを積層支持手段へ良好に転写できない可能性がある。そこで、弾性体の厚みを適度な厚みとするために、成膜支持手段と剥離転写ロールとの速度差を±１〜３％とするのが望ましい。
【００１８】
成膜支持手段は、その外周面上に成膜装置によりセラミックスラリーが直接塗布され、かつセラミックスラリーが乾燥されてセラミックシートが形成される成膜ロールとしてもよい。この場合は、成膜ロールも剥離転写ロールも円筒形であるから、剥離モードが線剥離となり、比較的小さな力で剥離できる。しかも、キャリアフィルムを使用せずにセラミックシートを連続成膜できるので、キャリアフィルムの延びの影響がなく、かつ製造コストを低減できる利点がある。
【００１９】
成膜支持手段は、連続状のキャリアフィルムと、このキャリアフィルムの内周面を支持するガイドロールとを含み、セラミックシートはキャリアフィルムの外周面上に形成され、ガイドロールと剥離転写ロールとがキャリアフィルムを間にして接触し、ガイドロールの周速と剥離転写ロールの周速とに弾性体によるせん断変形により吸収できる速度差を与えてもよい。この場合は、キャリアフィルム上に予めセラミックシートを形成しておくことができるので、ガイドロールの周囲に成膜装置や乾燥装置を配置する必要がなく、装置を簡素化できる。なお、キャリアフィルム上にセラミックシートだけでなく、そのシート上に電極パターンを予め形成しておくこともできる。この場合には、積層支持手段の周囲に電極形成装置や乾燥装置を設ける必要がない。
【００２０】
積層支持手段としては、積層ロールでもよいし、平板状の積層支持板であってもよい。積層ロールを使用した場合には、その外周面にセラミック積層体を連続的に形成できるので、間欠的な積層方法に比べて品質及び量産性が向上する利点がある。
【発明の効果】
【００２１】
以上のように、本発明によれば、剥離転写ロールの少なくとも外周部を弾性体で構成し、成膜支持手段と剥離転写ロールとの接触部の間に所定の速度差を与えたので、セラミックシートに皺や破断を発生させずにセラミックシートを成膜支持手段から剥離でき、剥離転写ロールから積層支持手段への転写も良好に行うことができる。その結果、高品質なセラミック積層体を得ることができる。
【図面の簡単な説明】
【００２２】
【図１】本発明に係るセラミック積層体の製造装置の第１実施例の概略正面図である。
【図２】図１に示す製造装置の平面図である。
【図３】本発明に係るセラミック積層体の製造装置の第２実施例の概略正面図である。
【図４】本発明に係るセラミック積層体の製造装置の第３実施例の部分概略図である。
【図５】本発明に係るセラミック積層体の製造装置の第４実施例の部分概略図である。
【図６】本発明に係るセラミック積層体の製造装置の第５実施例の部分概略図である。
【発明を実施するための形態】
【００２３】
以下に、本発明にかかるセラミック積層体の製造装置の複数の実施例を図面を参照しながら具体的に説明する。なお、本発明の対象としているセラミック積層体には、積層セラミックコンデンサや積層セラミックインダクタなどの積層型電子部品を製造するための積層体ブロックなどが含まれる。
【００２４】
［第１実施例］
図１に示す製造装置１０は、成膜ロール１２と、剥離転写ロール１４と、積層ロール１６とを含む。成膜ロール１２は、その外周面にセラミックシートＳを形成するための金属などの剛体ロール（円柱状あるいは円筒状）であり、その外周面には例えばフッ素系樹脂コーティングなどの離型処理が施されている。
【００２５】
成膜ロール１２の周囲には、成膜ロール１２の外周面にセラミックシート（セラミックグリーンシート）Ｓの材料になるセラミックスラリーを塗布するための成膜装置２０と、成膜ロール１２上のセラミックスラリーを乾燥させるための乾燥装置２１とが配置されている。成膜装置２０としては、例えばダイコータ、ドクターブレード、ロールコータ、インクジェット型コータなどを適宜用いることができる。成膜装置２０から成膜ロール１２上に連続的にセラミックスラリーを塗布することで、薄膜（例えば厚みが１０μｍ以下）のセラミックシートＳを形成できる。セラミックスラリーは、セラミック粉末に樹脂成分を添加し、有機溶媒（水系溶媒でもよい）で溶解分散したスラリーである。乾燥装置２１としては、熱風により乾燥する方法、成膜ロール１２の外周面を加熱する方法、真空乾燥法などが採用されるが、溶媒の性質に応じてスラリーを乾燥させる手段であれば、任意に選択可能である。
【００２６】
剥離転写ロール１４は、金属ロール１４ａの外周部全周に所定厚みの弾性体１４ｂを固定したロールであり、その直径（弾性体１４ｂの外径）は成膜ロール１２の直径より小さい。弾性体１４ｂの外周面１４ｂ1は非粘着性であり、セラミックシートＳの厚みより小さい表面粗さＲａを有している。表面粗さＲａは、好ましくは０．０３〜３μｍが望ましい。弾性体１４ｂの厚みは、セラミックシートＳの厚みより大きく、例えば３０〜１００μｍが望ましい。弾性体１４ｂは、例えば硬度が２０〜８０°（ショア硬度：JIS K 6253：2006）の弾性材料で形成されているのが望ましい。剥離転写ロール１４は、図示しない圧力付与機構により、成膜ロール１２及び積層ロール１６に対して所定の圧力で押し付けられている。なお、積層ロール１６上にセラミックシートＳが積層されるに従い積層ロール１６の直径が増大するので、それに応じて剥離転写ロール１４の位置や圧力を調整できるように構成するのが望ましい。
【００２７】
積層ロール１６は、剥離転写ロール１４から剥離したセラミックシートＳを巻き取ってセラミック積層体を形成するロールである。積層ロール１６の直径は剥離転写ロール１４の直径より大きい。積層ロール１６は、回転軸に対して脱着可能な金属製の円筒治具１６ａを備えており、その円筒治具１６ａの外周面上にセラミックシートＳを巻き付けることができる。積層ロール１６で巻き取られたセラミックシートＳは、重なり合うシート層同士が圧着されて互いに保持し合う。この保持力は、剥離転写ロール１４がセラミックシートＳを保持する力より大きく設定されているため、セラミックシートＳは剥離転写ロール１４から剥離されて積層ロール１６へ転写される。なお、積層ロール１６としてサクションロールや粘着ロールを使用してもよい。
【００２８】
積層ロール１６の周囲には、積層ロール１６の表面に巻き付けられたセラミックシートＳに電極パターンを形成するための電極印刷装置２２と、電極パターンを乾燥させるための乾燥装置２３とが配置されている。電極印刷装置２２としては、例えばグラビアオフセット印刷機やインクジェット印刷機のような印刷装置を使用できる。乾燥装置２３としては、乾燥装置２１と同様な装置を用いることができる。
【００２９】
積層ロール１６上にセラミックシートＳを所定枚数だけ積層した後、積層ロール１６の巻き取りを停止し、セラミック積層体を円筒治具１６ａと共に回転軸から取り外す。そして、円筒形状のまま加圧プレスを行うか、又は円筒治具から分離した後加圧プレスを行い、ダイサーカットによりセラミック積層体を所定の大きさにカットする。その後、焼成工程、外部電極形成工程を経て、積層型電子部品を完成する。
【００３０】
図２に示すように、成膜ロール１２、剥離転写ロール１４、及び積層ロール１６は、それぞれ個別の駆動装置３０、３１、３２によって矢印方向に回転駆動される。駆動装置３０〜３２にはそれぞれ回転速度センサ３０ａ〜３２ａが内蔵されており、各ロールの回転速度（ロールの周速度）を検出し、所望の回転速度に調整することが可能である。なお、図２では、成膜ロール１２、剥離転写ロール１４、積層ロール１６だけを示し、他の装置は省略した。図２では、全てのロール１２、１４、１６が個別の駆動装置３０、３１、３２を備える例を示したが、共通の駆動装置を使用し、ギヤやベルトなどの伝動機構を介してロール１２、１４、１６を所定の回転速度比で同期回転させるようにしてもよい。
【００３１】
本実施例では、セラミックシートＳを成膜ロール１２から剥離転写ロール１４へ確実に転写するために、成膜ロール１２にセラミックシートＳとの接着力をできるだけ低くする離型処理を施すと共に、剥離転写ロール１４の外周部に非粘着性でかつ所定の表面粗さＲａを有する弾性体１４ｂを設け、成膜ロール１２と剥離転写ロール１４との接触位置に弾性体１４ｂのせん断変形により吸収できる速度差を与えるよう、駆動装置３０、３１の速度を調整してある。せん断変形とは、弾性体１４ｂの移動方向の弾性変形、つまり接線方向の弾性変形をさす。なお、剥離転写ロール１４と積層ロール１６との間に周速差がないように、駆動装置３１、３２の速度を設定している。
【００３２】
例えば、接触位置にある成膜ロール１２の周速度をＶ１、剥離転写ロール１４の周速度をＶ２とし、弾性体１４ｂによるせん断変形により吸収できる最大速度差をαとすると、
Ｖ１≠Ｖ２、でかつ｜Ｖ１−Ｖ２｜≦α
となるように設定されている。
【００３３】
好ましくは、αの値は、
α＝（０．０１〜０．０３）×Ｖ１
とするのがよい。
【００３４】
ここで、成膜ロール１２から剥離転写ロール１４へのセラミックシートＳの転写メカニズムについて説明する。成膜ロール１２上で乾燥されたセラミックシートＳは、成膜ロール１２と剥離転写ロール１４との接触位置へ運ばれ、ここで両方のロールの間で挟まれる。成膜ロール１２の周速度（セラミックシートＳの搬送速度）と剥離転写ロール１４の周速度とが異なるので、セラミックシートＳと成膜ロール１２の界面にせん断力が作用し、せん断剥離モードでセラミックシートＳは成膜ロール１２から剥離される。成膜ロール１２と剥離転写ロール１４との周速差は、弾性体１４ｂのせん断変形により吸収できる速度差であるから、セラミックシートＳに皺や破断が発生することがない。さらに、本実施例では成膜ロール１２上のセラミックシートＳと剥離転写ロール１４が接触する部分で、セラミックシートＳが剥離転写ロール１４の弾性体１４ｂの表面の凹凸に沿って変形するので、セラミックシートＳとの接触面積が増大した状態で剥離転写ロール１４に接着する。そのため、単位面積当たりのセラミックシートＳと弾性体１４ｂの接着力が微小でも（弾性体１４ｂが粘着性を有しなくても）、剥離転写ロール１４上にセラミックシートＳを確実に保持できる。
【００３５】
再度、剥離転写ロール１４からセラミックシートＳを剥離して積層ロール１６へ転写する場合、剥離転写ロール１４と積層ロール１６とが共に円筒状であるため、剥離モードは面剥離でなく線剥離であり、しかも剥離転写ロール１４と積層ロール１６との周速差が０となるように設定されている。弾性体１４ｂは粘着性を有しないので、単位面積当たりのセラミックシートＳと弾性体１４ｂの接着力は小さく、これに比べて積層ロール１６上に積層されたセラミックシートＳとの接着力は十分に大きいので、セラミックシートＳを剥離転写ロール１４から積層ロール１６へ確実に転写できる。積層ロール１６への転写の際、セラミックシートＳ同士の接着力を高めるために、積層ロール１６の外周面を所定の温度になるように温度調整してもよい。
【００３６】
図１の構成で、成膜ロール１２と剥離転写ロール１４の周速度差を変化させた際の成膜ロール１２からのセラミックシートＳの剥離状態を表１に記す。但し、以下の条件で実験した。
成膜ロールロール：φ200mmの金属ロール
剥離転写ロール  ：表面に弾性体を取り付けたφ150mmの金属ロール
弾性体の表面粗さ：Ｒａ＝１μｍ
弾性体の厚み    ：１００μｍ
弾性体の硬度    ：５５°（ショア硬度）
【００３７】
【表１】
2015037127.tif 000003
【００３８】
成膜ロール１２より剥離転写ロール１４の周速が５％遅い条件では、剥離転写ロール１４に転写したセラミックシートＳに皺が発生した。成膜ロール１２より剥離転写ロール１４の周速が３％遅い条件〜３％速い条件では、剥離転写ロール１４に転写したセラミックシートＳの外観不良は無かった。成膜ロール１２より剥離転写ロール１４の周速が５％速い条件では、セラミックシートＳが数ｍｍピッチでロール軸方向に破断されながら、剥離転写ロール１４に転写された。
【００３９】
表１の結果について検討すると、以下の通りである。剥離転写ロール１４の回転速度とセラミックシートＳの搬送速度をずらす事で、セラミックシートＳと成膜ロール１２の界面にせん断力がかかり、せん断剥離モードでセラミックシートＳを剥離できた。剥離転写ロール１４の周速が遅過ぎると、成膜ロール１２と剥離転写ロール１４の周速差を剥離転写ロール１４表面の弾性体１４ｂで吸収しきれず、供給過多となったセラミックシートＳが皺となって剥離転写ロール１４上に現われた。剥離転写ロール１４の周速が速過ぎると、剥離転写ロール１４のせん断変形量がセラミックシートＳの破断強度を上回り、セラミックシートＳが破断した。以上のことから、上述した条件下では、成膜ロール１２の周速度Ｖ１と剥離転写ロール１４の周速度Ｖ２との差を、周速度Ｖ１の１％〜３％の範囲とするのが望ましい。
【００４０】
第１実施例の製造装置の場合、成膜ロール１２から剥離転写ロール１４への転写を、剥離転写ロール１４の外周に設けた弾性体１４ｂと両ロール間の周速差とによって達成するので、従来では剥離が難しかった低強度のセラミックシートでも良好に剥離・転写することができる。また、セラミックシートＳが成膜ロール１２から剥離され、剥離転写ロール１４を経て積層ロール１６に巻き付けられてセラミック積層体が形成されているときに、成膜ロール１２には新たなセラミックシートＳが形成され続けるため、成膜ロール１２におけるセラミックシートＳの形成と、積層ロール１６におけるセラミック積層体の形成とが同時に実行される。これにより、成膜ロール１２の回転駆動を一旦停止することなく、連続的にセラミックシートＳを形成することができ、また、積層ロール１６の回転駆動を一旦停止することなく、連続的にセラミック積層体を製造することができる。このように、連続運転にてセラミック積層体を形成することができるため、間欠的な成膜方法に比べて膜厚の均一性が良好になり、品質及び量産性が向上する。さらに、キャリアフイルムを使用せずに成膜、積層できるので、製造コストを低減できる。
【００４１】
なお、第１実施例では、弾性体１４ｂの表面が非粘着性であり、かつその表面にセラミックシートＳの厚みより小さい表面粗さＲａを有する例について説明したが、これに限るものではない。例えば、弾性体１４ｂのセラミックシートＳに対する粘着力を、成膜ロール１２のセラミックシートＳに対する粘着力と同等又はそれより小さい粘着力としてもよい。
【００４２】
［第２実施例］
図３は、本発明の第２実施例にかかる製造装置を示す。なお、第１実施例と同じ又は共通する機能を有する部分には同一符号を付して重複説明を省略する。
【００４３】
第２実施例では、成膜支持手段を、連続状のキャリアフィルムＦと、このキャリアフィルムＦの内周面を支持するガイドロール４０とで構成し、キャリアフィルムＦを間にしてガイドロール４０と剥離転写ロール１４とを圧接させたものである。キャリアフィルムＦの外周面には離型処理が施され、その外周面にはセラミックシート（グリーンシート）Ｓおよびその上に電極パターン（図示せず）が予め形成されている。キャリアフィルムＦ上へのセラミックシートＳの形成、及び電極パターンの形成は、公知のようにセラミックスラリーを塗布、乾燥させた後、そのセラミックシート上に電極パターンを印刷、乾燥させることにより形成できる。
【００４４】
セラミックシートＳ及び電極パターンを形成したキャリアフィルムＦは供給ロール４１から連続的に供給され、このキャリアフィルムＦがガイドロール４０と剥離転写ロール１４との間を通過することで、キャリアフィルムＦから電極パターンを有するセラミックシートＳが剥離され、キャリアフィルムＦのみが巻取ロール４２へ巻き取られる。
【００４５】
ガイドロール４０としては、キャリアフィルムＦとの間で相対ずれが発生しないように、サクションロールや粘着ロールなどの公知のロールを用いても良い。剥離転写ロール１４の構成は第１実施例と同様である。積層ロール１６の周囲には、電極印刷装置２２や乾燥装置２３は設けられていない。
【００４６】
なお、上述のようにキャリアフィルムＦ上にセラミックシートＳと電極パターンとが形成された状態で供給してもよいが、キャリアフィルムＦ上にセラミックシートＳのみを形成しておいてもよい。この場合には、第１実施例と同様に、積層ロール１６上にセラミックシートＳを積層した後で電極パターンを形成してもよい。
【００４７】
ガイドロール４０の周速度と剥離転写ロール１４の周速度との間に、剥離転写ロール１４の外周部に設けた弾性体１４ｂのせん断変形により吸収可能な速度差を与えてある。セラミックシートＳを形成したキャリアフィルムＦがガイドロール４０と剥離転写ロール１４との接触位置へ搬送されたとき、キャリアフィルムＦはガイドロール４０と一体に移動するので、ガイドロール４０と剥離転写ロール１４との周速差によって、セラミックシートＳとキャリアフィルムＦとの界面にせん断力が作用する。セラミックシートＳと剥離転写ロール１４とが接触する部分では、セラミックシートＳが弾性体１４ｂの表面の凹凸に沿って変形するので、セラミックシートＳとの接触面積が増大した状態で剥離転写ロール１４に接着する。そのため、せん断剥離モードでセラミックシートＳはキャリアフィルムＦから剥離され、剥離転写ロール１４上にセラミックシートＳを確実に保持できる。ガイドロール４０と剥離転写ロール１４との周速差は、弾性体１４ｂのせん断変形により吸収できる速度差であるから、セラミックシートＳに皺や破断が発生することがない。
【００４８】
剥離転写ロールに弾性体を使用した第２実施例の構成と、剥離転写ロールに剛体吸引機構（サクションロール）を使用した構成とを比較し、ガイドロール上のキャリアフィルムからの剥離が可能なセラミックグリーンシートの厚みを調べた。実験結果を表２に記す。
【００４９】
【表２】
2015037127.tif 000004
【００５０】
表２の結果から、剥離転写ロールに吸引機構よりも弾性体を形成した方が、より薄いセラミックシートを剥離できることがわかる。その理由は以下のようなものと考えられる。剥離転写ロールが吸引機構を有する場合、吸引穴間のセラミックグリーンシートは一切保持されていない。セラミックグリーンシートの強度がキャリアフィルムからの剥離強度より小さいと、吸引穴間のセラミックグリーンシートは変形し、セラミックグリーンシートの破断伸びを超えると破断する。一方、剥離転写ロールの表面に弾性体を形成した場合、セラミックグリーンシート全体が弾性体に接しており、セラミックグリーンシートの一部が大きく変形することは無い。よって、厚みの薄いセラミックグリーンシートが剥離中に破断されることなく、キャリアフィルムから剥離できる。なお、本実施例のように、剥離転写ロール１４によってキャリアフィルムＦからセラミックシートＳを連続的に剥離すれば、キャリアフィルムＦにカット痕などのキズがつかないため、次回のセラミック積層体の製造工程などにキャリアフィルムＦを再利用することが可能になる。
【００５１】
［第３実施例］
図４は、本発明の第３実施例にかかる製造装置を示す。なお、第２実施例と同じ又は共通する機能を有する部分には同一符号を付して重複説明を省略する。
【００５２】
第３実施例では、成膜支持手段を、第２実施例と同様にキャリアフィルムＦと、このキャリアフィルムＦを支持するガイドロール４０とで構成すると共に、積層支持手段を平板状の積層支持板５０で構成したものである。積層支持板５０は、剥離転写ロール１４との接触位置における速度が同じになるように、図示しない駆動装置によって直進駆動される。
【００５３】
この実施例では、第２実施例の作動に加えて、剥離転写ロール１４から積層支持板５０へセラミックシートＳの転写が行われる。剥離転写ロール１４とセラミックシートＳとの単位面積当りの保持力に比べて、積層支持板５０上のセラミックシートＳ同士の単位面積当りの接着力の方が大きいので、セラミックシートＳは皺や破断を起こすことなく積層支持板５０へ円滑に転写される。積層支持板５０上に積層されたセラミック積層体は加圧プレスの後、所定の大きさにカットされ、焼成工程、外部電極形成工程を経て、積層型電子部品が完成する。
【００５４】
この実施例では、セラミックシートＳを積層支持板５０に１回積層した後、積層支持板５０を元の位置に戻すために、ガイドロール４０及び剥離転写ロール１４を間欠的に停止させ、積層支持板５０と剥離転写ロール１４との接触状態を解除する必要がある。
【００５５】
［第４実施例］
図５は、本発明の第４実施例にかかる製造装置を示す。なお、第２実施例と同じ又は共通する機能を有する部分には同一符号を付して重複説明を省略する。
【００５６】
第４実施例では、成膜支持手段を、第２実施例と同様にキャリアフィルムＦと、このキャリアフィルムＦを支持するガイドロール４０とで構成し、積層支持手段を平板状の積層支持板５０で構成すると共に、剥離転写ロール６０を非円形断面形状としている。ここでは、剥離転写ロール６０の断面形状は、例えば円筒形ロールの外周の一部がカットされた半月形状とされている。剥離転写ロール６０の円筒状外周面には弾性体６１が固定されている。この弾性体６１も、第１実施例と同様に、表面が非粘着性で、かつ所定の表面粗さＲａを有するものがよい。この実施例の場合も、積層支持板５０は、剥離転写ロール６０との接触部における速度が同じになるように直進駆動される。
【００５７】
剥離転写ロール６０の周長（欠損部を除く）と積層支持板５０の長さとをほぼ等しくしておくことで、積層支持板５０の長さ分だけセラミックシートＳを積層したあと、剥離転写ロール６０の欠損部が積層支持板５０と対応し、剥離転写ロール６０と積層支持板５０とが一時的に非接触状態となるため、その間に積層支持板５０を元の位置に戻すことができる。この場合には、ガイドロール４０と剥離転写ロール６０とを連続回転させることが可能になる。
【００５８】
［第５実施例］
図６は、本発明の第５実施例にかかる製造装置を示す。なお、第２実施例と同じ又は共通する機能を有する部分には同一符号を付して重複説明を省略する。
【００５９】
第５実施例では、成膜支持手段を、第２実施例と同様にキャリアフィルムＦと、このキャリアフィルムＦを支持するガイドロール４０とで構成し、積層支持手段をサクションロール５１と平板状の積層支持板５０とで構成している。剥離転写ロール１４は外周に弾性体１４ｂを有する断面円形ロールである。
【００６０】
この実施例では、セラミックシートＳを有するキャリアフィルムＦが間欠で供給され、剥離転写ロール１４にセラミックシートＳを転写した後、再度、表面に吸引機構を有するサクションロール５１にセラミックシートＳを転写し、さらに積層支持板５０にセラミックシートＳを転写し、積層する。積層後の積層支持板５０は、再度、積層前の位置に戻り、次層の積層を行う。
【００６１】
第１〜３実施例において、剥離転写ロール１４から積層ロール１６又は積層支持板５０にセラミックシートＳを転写する場合、セラミックシートＳと剥離転写ロール１４の弾性体１４ｂとの接着力が、セラミック積層体とセラミックシートＳとの接着力を低下させる方向に作用する。そのため、剥離転写ロール１４と積層ロール１６又は積層支持板５０との面圧を高くする必要が生じる。サクションロール５１を用いる場合には、積層支持板５０への転写部分においてサクションロール５１の吸引圧を抑える（又は逆に加圧する）ことができるので、セラミック積層体とセラミックシートＳとの接着力の低下をなくせる。そのため、低い面圧でセラミックシートＳを積層できる。低い面圧で積層できる方が、積層中のセラミック積層体の変形を抑制できる利点がある。
【００６２】
本発明は前記のような実施例に限定されるものではない。第１〜第５実施例における一部の要素を、別の実施例の要素に置換することで、新たな実施例を構成することもできる。例えば、第３、第４実施例（図４、図５）では、キャリアフィルムＦを用いた成膜支持手段と平板状の積層支持板５０とを組合せたが、第１実施例のような成膜ロール１２と平板状の積層支持板５０とを組み合わせて使用してもよい。
【符号の説明】
【００６３】
Ｓ            セラミックシート（セラミックグリーンシート）
Ｆ            キャリアフィルム
１０          製造装置
１２          成膜ロール（成膜支持手段）
１４          剥離転写ロール
１４ｂ        弾性体
１６          積層ロール（積層支持手段）
２０          成膜装置
２１          乾燥装置
２２          電極印刷装置
２３          乾燥装置
３０、３１、３２    駆動装置
４０          ガイドロール
５０          積層支持板
【図１】
2015037127.tif 000005
【図２】
2015037127.tif 000006
【図３】
2015037127.tif 000007
【図４】
2015037127.tif 000008
【図５】
2015037127.tif 000009
【図６】
2015037127.tif 000010